본 발명 의 활물질 조성물 을 이용 하 여 리튬 이온 배터리 를 제조 하 는 경우 음전극 층 의 도막 두께 는 2 - 50 미크론 의 두께 가 적당 하 다 . 여기 에서 말 하 는 전극 층 두께 는 압연 공정 을 거친 후 의 전극 층 의 최종 두께 이 다 . 이론 용량 이 높 은 음전극 활물질 의 경우 에 는 구태여 전극 층 이 두꺼워야 할 필요 가 없 어 얇 아도 되 므로 구태여 전극 층 의 두께 를 두껍 게 할 필요 가 없 다 . 음전극 층 의 두께 가 2 미크론 미만 이 면 아무리 이론 용량 이 큰 활물질 이 어도 얇 은 도막 을 형성 하 기 어려워 불리 하 고 그리고 50 미크론 이상 이 면 음전극 층 의 용량 이 높 아 짐 에 따른 양전극 층 의 두께 가 따라오 지 를 못하 여 필요 이상 으로 두 꺼 울 필요 가 없 다 . 특히 실리콘 계 활물질 위주 로 하 는 경우 에 는 실리콘 계 활물질 음전극 층 의 용량 이 충분히 높 아서 40 미크론 의 두께 면 충분 하 다 . 바람직 하 게 는 음전극 층 의 두께 는 5 - 50 미크론 정도 의 두께 로 목적 에 따라 다양 하 게 음전극 층 을 형성 하 는 것 이 다 . 예 를 들 면 실리콘 계 활물질 단독 또는 위주 로 음극 활물질 을 만들 경우 에 는 25 미크론 정도 의 두께 로 하 는 것 이 전체 리튬 이온 배터리 의 두께 나 용량 을 고려 할 때 좋 다 . 그리고 실리콘 계 활물질 에 흑연 을 더 포함 하 여 만드 는 경우 에 는 같 은 두께 로 용량 을 상승 시키 기 위해서 상한 의 두께 ( 50 미크론 ) 까지 만들 수 있 지만 , 본 발명 에 따라 음극 층 의 두께 를 줄이 는 것 을 고려 하 면 흑연 혼합 활물질 의 경우 에 도 40 미크론 정도 의 두께 로 하 는 것 도 좋 다 . 본 발명 에 따라 실리콘 계 활물질 의 함량 을 높여서 두께 를 얇 게 하 는 것 이 좋 으나 도막 형성 의 편리 함 이나 안정 성 을 고려 하 고 이론 용량 을 고려 할 때 실리콘 계 단독 이나 혼합 활물질 두 경우 모두 5 미크론 이상 으로 하 는 것 이 좋 다 . 상기 성분 을 모두 혼합 하 여 충분히 교반 한 활 믈 질 슬러리 의 고형분 은 첨가 한 각 성분 들 의 고형분 에 의해 좌우 되 는데 , 슬러리 는 전극 층 을 형성 하 기 위한 분 산액 이 므로 전극 층 형성 이 원활 한 고형분 의 함량 을 적절 하 게 선택 하 여 사용 하 면 된다 . 또한 활물질 슬러리 를 극판 에 코팅 하 여 전극 층 을 형성 함 에 있 어 건조 및 압연 후 전극 층 의 적정 두께 는 원 하 는 용량 과 제조 공정 상 편리 함 등 을 고려 하 여 시행착오 를 거쳐 찾아내 면 된다는 것 은 당업 종사자 라면 얼마 든지 이룰 수 있 는 과제 이 다 . 따라서 본 발명 에서 는 특별 한 고형분 함량 이나 전극 층 두께 를 한정 할 필요 가 없 음 은 자명 하 다 .